(57)【要約】【課題】シート状の多孔質炭素基材を切粉の残存を抑制しつつ裁断できる、多孔質炭素基材の裁断方法を提供することを目的とする。【解決手段】炭素繊維が樹脂炭化物により結着されたシート状の多孔質炭素基材ＣＳをカット台１１４上で裁断する方法であって、カット台１１４は、多孔質炭素基材ＣＳが接する上面１１４ａからエアを吸引するエア吸引機構を有し、前記エア吸引機構によりエアを吸引しつつ、カット台１１４上で多孔質炭素基材ＣＳを裁断する、多孔質炭素基材の裁断方法。【選択図】図１
2019167650.tif 000002
【特許請求の範囲】
【請求項１】
炭素繊維が樹脂炭化物により結着されたシート状の多孔質炭素基材をカット台上で裁断する方法であって、
前記カット台は、前記多孔質炭素基材が接する面からエアを吸引するエア吸引機構を有し、
前記エア吸引機構によりエアを吸引しつつ、前記カット台上で多孔質炭素基材を裁断する、多孔質炭素基材の裁断方法。
【請求項２】
前記カット台のエア吸引面が傾斜しており、前記カット台上で裁断した前記多孔質炭素基材を滑り落として下流側に送る、請求項１に記載の多孔質炭素基材の裁断方法。
【請求項３】
前記カット台のエア吸引面が水平になっており、前記カット台上で裁断した前記多孔質炭素基材を引っ張って下流側に送る、請求項１に記載の多孔質炭素基材の裁断方法。
【請求項４】
前記多孔質炭素基材をロール状に巻き回したロール状物から前記多孔質炭素基材を巻き出して前記カット台上で裁断する、請求項１〜３のいずれか一項に記載の多孔質炭素基材の裁断方法。
【発明の詳細な説明】
【技術分野】
【０００１】
本発明は、多孔質炭素基材の裁断方法に関する。
【背景技術】
【０００２】
繊維長の短い炭素繊維が分散され、樹脂炭化物で結着された多孔質炭素基材は、リチウムイオン電池、燃料電池、レドックスフロー電池等の電池の電極等に広く用いられている。
多孔質炭素基材は、通常、長尺のシートとして製造され、紙管等に巻き回されてロール状物とされる（特許文献１）。また、例えば多孔質炭素基材を燃料電池用ガス拡散層（ＧＤＬ）として使用する場合に、撥水処理やコーティング処理（ＭＰＬ処理）を行う際には、それらの処理はロール・ツー・ロール工程で実施される。
【０００３】
多孔質炭素基材の使用においては、トムソン刃等を備える一般の裁断機により、ロール状物から引き出した多孔質炭素基材を用途に応じた形状に裁断し、枚葉の多孔質炭素基材とする。しかし、従来の裁断機では、裁断時に多孔質炭素基材が割れやすく、炭素繊維や樹脂炭化物の切粉（カーボンが砕けたもの）が生じやすい。裁断後の多孔質炭素基材に切粉が残存すると、例えば多孔質炭素基材を電極基材として使用する場合、電解質膜との接合時に膜を傷付ける等の不具合が生じる。
【先行技術文献】
【特許文献】
【０００４】
【特許文献１】特開２０１０−２８５１９４号公報
【発明の概要】
【発明が解決しようとする課題】
【０００５】
本発明は、シート状の多孔質炭素基材を切粉の残存を抑制しつつ裁断できる、多孔質炭素基材の裁断方法を提供することを目的とする。
【課題を解決するための手段】
【０００６】
本発明は、以下の構成を有する。
［１］炭素繊維が樹脂炭化物により結着されたシート状の多孔質炭素基材をカット台上で裁断する方法であって、
前記カット台は、前記多孔質炭素基材が接する面からエアを吸引するエア吸引機構を有し、
前記エア吸引機構によりエアを吸引しつつ、前記カット台上で多孔質炭素基材を裁断する、多孔質炭素基材の裁断方法。
［２］前記カット台のエア吸引面が傾斜しており、前記カット台上で裁断した前記多孔質炭素基材を滑り落として下流側に送る、［１］に記載の多孔質炭素基材の裁断方法。
［３］前記カット台のエア吸引面が水平になっており、前記カット台上で裁断した前記多孔質炭素基材を引っ張って下流側に送る、［１］に記載の多孔質炭素基材の裁断方法。
［４］前記多孔質炭素基材をロール状に巻き回したロール状物から前記多孔質炭素基材を巻き出して前記カット台上で裁断する、［１］〜［３］のいずれかに記載の多孔質炭素基材の裁断方法。
【発明の効果】
【０００７】
本発明の多孔質炭素基材の裁断方法によれば、シート状の多孔質炭素基材を、切粉の残存を抑制しつつ裁断できる。
【図面の簡単な説明】
【０００８】
【図１】本発明の多孔質炭素基材の裁断方法に用いる裁断装置の一例を示した模式図である。
【図２】図１の裁断装置において第１コンベアを回動させて枚葉の多孔質炭素基材を回収する様子を示した模式図である。
【図３】シート状の多孔質炭素基材を裁断する様子を示した平面図である。
【図４】本発明の多孔質炭素基材の裁断方法に用いる裁断装置の他の例を示した模式図である。
【図５】本発明の多孔質炭素基材の裁断方法に用いる裁断装置の他の例を示した模式図である。
【発明を実施するための形態】
【０００９】
本発明の多孔質炭素基材の裁断方法は、炭素繊維が樹脂炭化物により結着されたシート状の多孔質炭素基材を、多孔質炭素基材が接する面からエアを吸引するエア吸引機構を有するカット台上で裁断する方法である。本発明においては、エア吸引機構によりエアを吸引しつつ、カット台上で多孔質炭素基材を裁断する。
【００１０】
（多孔質炭素基材）
多孔質炭素基材は、炭素繊維が樹脂炭化物により結着されたシート状の多孔質基材である。多孔質炭素基材においては、複数の炭素繊維がシート内でそれらの繊維方向がランダムな方向に向くように分散された状態で樹脂炭化物により結着されている。
【００１１】
炭素繊維としては、ポリアクリロニトリル（ＰＡＮ）系炭素繊維、ピッチ系炭素繊維、レーヨン系炭素繊維を例示できる。なかでも、ＰＡＮ系炭素繊維が好ましい。炭素繊維としては、１種を単独で使用してもよく、２種以上を組み合わせて使用してもよい。
【００１２】
炭素繊維の平均繊維長は、２〜３０ｍｍが好ましく、２〜１２ｍｍがより好ましい。すなわち、炭素繊維は、炭素短繊維であることが好ましい。炭素繊維の平均繊維長が前記範囲の下限値以上であれば、充分な強度が得られやすい。炭素繊維の平均繊維長が前記範囲の上限値以下であれば、炭素繊維の分散性に優れる。
なお、炭素繊維の平均繊維長は、走査型電子顕微鏡等の顕微鏡で炭素繊維を５０倍以上に拡大して観察し、無作為に選択した５０本の短繊維の繊維長を計測し、それらの値を平均したものである。
【００１３】
炭素繊維の平均繊維径は、３〜２０μｍが好ましく、３〜９μｍがより好ましい。炭素繊維の平均繊維径が前記範囲の下限値以上であれば、炭素繊維の分散性に優れるため、面方向に均一な炭素繊維シートが得られる。炭素繊維の平均繊維径が前記範囲の上限値以下であれば、平滑性の高い炭素繊維シートが得られる。
なお、炭素繊維の平均繊維径は、走査型電子顕微鏡等の顕微鏡で炭素繊維断面を５０倍以上に拡大して観察し、無作為に選択した５０本の単繊維の繊維径を計測し、それらの値を平均したものである。偏平な断面の炭素繊維の場合、即ち、断面に長径と短径がある場合には、長径をその繊維の繊維径とする。
【００１４】
炭素繊維の引張弾性率は、２００〜６００ＧＰａが好ましく、２００〜４５０ＧＰａがより好ましい。
炭素繊維の引張弾性率は、単繊維引張り試験で求められる。単繊維引張り試験では、炭素繊維から単繊維を１本取り出し、万能試験機を用いて試長５ｍｍ、引張り速度０．５ｍｍ／分の試験条件にて単繊維の弾性率を測定する。同一の炭素繊維から５０本の単繊維を選び、それらの弾性率を測定し、平均した値を炭素繊維の引張弾性率とする。
【００１５】
炭素繊維の引張強度は、３０００〜７０００ＧＰａが好ましく、３５００〜６５００ＧＰａがより好ましい。
炭素繊維の引張強度は、単繊維引張り試験で求められる。単繊維引張り試験では、炭素繊維から単繊維を１本取り出し、万能試験機を用いて試長５ｍｍ、引張り速度０．５ｍｍ／分の試験条件にて単繊維の強度を測定する。同一の炭素繊維から５０本の単繊維を選び、それらの強度を測定し、平均した値を炭素繊維の引張強度とする。
【００１６】
炭素繊維は、例えば数千本〜数万本の炭素繊維フィラメントの束にサイズ剤を含浸させ、乾燥して集束した炭素繊維束を、ロービングカッターやギロチンカッター等を用いて連続的あるいは非連続的に所定の長さに切断することで得られる。
【００１７】
多孔質炭素基材における炭素繊維の目付は、１０〜１４０ｇ／ｍ２が好ましく、２５〜１００ｇ／ｍ２がより好ましい。炭素繊維の目付が前記範囲の下限値以上であれば、充分な強度が得られやすい。炭素繊維の目付が前記範囲の上限値以下であれば、炭素繊維を均一に分散させやすい。
【００１８】
多孔質炭素基材中の炭素繊維の含有量は、多孔質炭素基材の総質量に対して、４０〜８０質量％が好ましく、５０〜７０質量％がより好ましい。炭素繊維の含有量が前記範囲の下限値以上であれば、充分な強度が得られやすい。炭素繊維の含有量が前記範囲の上限値以下であれば、樹脂炭化物の含有量を相対的に増やせるため、炭素繊維同士を充分に結着しやすくなる。
【００１９】
樹脂炭化物は、樹脂が炭化されたものである。多孔質炭素基材の製造時に使用するバインダ樹脂やバインダ繊維が炭素化処理されたものが樹脂炭化物として多孔質炭素基材に含まれる。
バインダ樹脂としては、炭素繊維との結着力を有し、かつ炭素化するものであればよく、フェノール樹脂、フラン樹脂等の熱硬化性樹脂を例示できる。バインダ樹脂は、１種を単独で使用してもよく、２種以上を組み合わせて使用してもよい。
【００２０】
フェノール樹脂としては、アルカリ触媒存在下においてフェノール類とアルデヒド類の反応によって得られるレゾールタイプのフェノール樹脂を例示できる。酸性触媒下におけるフェノール類とアルデヒド類の反応によって生成する、固体の熱融着性を示すノボラックタイプのフェノール樹脂をレゾールタイプの流動性フェノール樹脂に溶解混入させたものを使用してもよい。この場合、硬化剤として例えばヘキサメチレンジアミンを含有した、自己架橋タイプとすることが好ましい。
フェノール樹脂としては、市販品を用いてもよい。
【００２１】
フェノール類としては、フェノール、レゾルシン、クレゾール、キシロールを例示できる。フェノール類としては、１種を単独で使用してもよく、２種以上を組み合わせて使用してもよい。
アルデヒド類としては、ホルマリン、パラホルムアルデヒド、フルフラールを例示できる。アルデヒド類としては、１種を単独で使用してもよく、２種以上を組み合わせて使用してもよい。
【００２２】
フェノール樹脂としては、水分散性フェノール樹脂、又は水溶性フェノール樹脂を用いてもよい。
水分散性フェノール樹脂としては、特開２００４−３０７８１５号公報、特開２００６−５６９６０号公報等に記載のレゾール型フェノール樹脂乳濁液、あるいは水系ディスパージョンとも呼ばれる水分散性フェノール樹脂が挙げられる。
水溶性フェノール樹脂としては、特開２００９−８４３８２号公報等に記載の水溶性が良好なレゾール型フェノール樹脂が挙げられる。
【００２３】
多孔質炭素基材中の樹脂炭化物の含有量は、多孔質炭素基材の総質量に対して、２０〜６０質量％が好ましく、２５〜５０質量％がより好ましい。樹脂炭化物の含有量が前記範囲の下限値以上であれば、炭素繊維同士を充分に結着しやすい。樹脂炭化物の含有量が前記範囲の下限値以下であれば、相対的に炭素繊維の含有量を増やせるため、充分な強度が得られやすい。
【００２４】
多孔質炭素基材は、必要に応じて炭素繊維及び樹脂炭化物以外の他の成分を含有してもよい。他の成分としては、カーボン粉を例示できる。多孔質炭素基材がカーボン粉を含有することで、導電性の向上が期待できる。
カーボン粉としては、黒鉛粉、カーボンブラック、ミルドファイバー、カーボンナノチューブ、カーボンナノファイバー、コークス、活性炭、非晶質炭素を例示できる。カーボン粉としては、１種を単独で使用してもよく、２種以上を組み合わせて使用してもよい。
【００２５】
黒鉛粉は、高結晶性のグラファイト構造からなり、その一次粒子の平均粒径は一般に数μｍ〜数百μｍである。
黒鉛粉としては、熱分解黒鉛、球状黒鉛、鱗片状黒鉛、塊状黒鉛、土状黒鉛、人造黒鉛、膨張黒鉛を例示でき、導電性発現の点から、熱分解黒鉛、球状黒鉛又は鱗片状黒鉛が好ましい。
【００２６】
カーボンブラックは、一般に平均粒径が数十μｍの一次粒子が互いに融着してストラクチャーを形成し、さらにストラクチャー同士がファンデアワールス力により結合した構造体（アグロメート）として存在する。カーボンブラックは、単位質量当たりの粒子数が黒鉛粉に比べて著しく多く、ある臨界濃度以上でアグロメートが３次元ネットワーク状に連なって巨視的な導電経路を形成する。
カーボンブラックとしては、アセチレンブラック、ケッチェンブラック、ファーネスブラック、チャンネルブラック、ランプブラック、サーマルブラックを例示できる。
【００２７】
ミルドファイバーは、バージンの炭素繊維を粉砕したものでもよく、炭素繊維強化熱硬化性樹脂成形品、炭素繊維強化熱可塑性樹脂成形品、プリプレグ等のリサイクル品を粉砕したものでもよい。ミルドファイバーの原料となる炭素繊維は、ＰＡＮ系炭素繊維でもよく、ピッチ系炭素繊維でもよく、レーヨン系炭素繊維でもよい。
【００２８】
（裁断装置）
以下、本発明の多孔質炭素基材の裁断方法に使用する裁断装置の一例を示して説明する。なお、以下の説明において例示される図の寸法等は一例であって、本発明はそれらに必ずしも限定されるものではなく、その要旨を変更しない範囲で適宜変更して実施することが可能である。
【００２９】
本実施形態の裁断装置１００は、図１に示すように、基材供給部１１０と、ニップロール１１２と、カット台１１４と、裁断機１１６と、第１コンベア１１８と、第２コンベア１２０と、製品回収部１２２と、残部回収部１２４と、を備えている。
裁断装置１００では、基材供給部１１０、ニップロール１１２、カット台１１４、第１コンベア１１８、第２コンベア１２０、及び残部回収部１２４がこの順に設けられている。カット台１１４の上方に裁断機１１６が設けられている。第１コンベア１１８の下流側の下方に製品回収部１２２が設けられている。
【００３０】
基材供給部１１０は、長尺のシート状の多孔質炭素基材ＣＳが紙管等にロール状に巻き回されたロール状物２００を設置した状態で、そのロール状物２００から多孔質炭素基材ＣＳを巻き出せるようになっている。
【００３１】
裁断機１１６は、カット台１１４上でシート状の多孔質炭素基材ＣＳを裁断するものである。裁断機１１６としては、カット台１１４上で多孔質炭素基材ＣＳを所望の形状に裁断できるものであればよく、例えば、トムソン刃、レーザー照射手段等を備える裁断機が挙げられる。
この例の裁断機１１６は、図３に示すように、シート状の多孔質炭素基材ＣＳの長さ方向に間隔を開けて、多孔質炭素基材ＣＳを矩形状の４つの角がそれぞれ丸みを帯びた形状に打ち抜くように裁断する。これにより、矩形状の４つの角がそれぞれ丸みを帯びた形状の多孔質炭素基材である製品２１０と、はしご状（枠状）の多孔質炭素基材の残部２１２とが形成される。
【００３２】
カット台１１４は、シート状の多孔質炭素基材ＣＳを裁断する台である。カット台１１４は、基材供給部１１０から巻き出されて供給されてくる多孔質炭素基材ＣＳが上面１１４ａに接するようになっている。多孔質炭素基材ＣＳがカット台１１４の上面１１４ａで裁断機１１６により裁断されるようになっている。
【００３３】
カット台１１４は、多孔質炭素基材ＣＳが接する上面１１４ａからエアを吸引するエア吸引機構を備えている。エア吸引機構を稼働させることで、カット台１１４の上面１１４ａがエア吸引面となる。供給された多孔質炭素基材ＣＳをカット台１１４の上面１１４ａに接触させた状態で、エアを吸引しつつ裁断機１１６で多孔質炭素基材ＣＳを裁断できるようになっている。
【００３４】
このようなカット台１１４を用いて裁断を行うことで、多孔質炭素基材ＣＳの裁断時に切粉が生じても、切粉が吸引されて裁断後の製品（多孔質炭素基材）２１０から取り除かれる。また、エアの吸引により裁断時の多孔質炭素基材ＣＳが上面１１４ａに引き付けられるため、多孔質炭素基材ＣＳの予期せぬ動きが抑制され、より安定して裁断を行うことができる。
【００３５】
エア吸引機構としては、特に限定されず、例えば、カット台１１４の上面１１４ａに複数のエア吸引孔が形成され、真空ポンプ等の吸引手段により各エア吸引孔からエアを吸引するような機構が挙げられる。
【００３６】
エア吸引孔は、切粉の吸引除去が容易な点から、カット台１１４の上面１１４ａにおける、多孔質炭素基材ＣＳの裁断位置（刃やレーザーが当てられる位置）に対応する部分に形成されていることが好ましい。
複数のエア吸引孔は、カット台１１４の上面１１４ａの全面に形成してもよく、部分的に形成してもよい。カット台１１４の上面１１４ａの全面に均等にエア吸引孔を形成すれば、裁断形状を変更しても安定して切粉の吸引除去が行えるため、様々な裁断形状に対応できる。
【００３７】
エア吸引孔の開口端の形状は、特に限定されず、円形状等が挙げられる。
エア吸引孔１つあたりの開口面積は、適宜設定でき、例えば、１〜２００ｍｍ２とすることができる。
エア吸引孔の数は、特に限定されず、例えば、１００ｃｍ２あたり、２５〜２００００個とすることができる。
複数のエア吸引孔の配置パターンは、特に限定されず、千鳥状、格子状等が挙げられる。
【００３８】
この例のカット台１１４は、多孔質炭素基材ＣＳが接するエア吸引面である上面１１４ａが、上流側から下流側に向かうにしたがって低くなるように傾斜している。これにより、この例では、カット台１１４上で多孔質炭素基材ＣＳを裁断した後にエアの吸引を停止することで、裁断により生じた製品２１０が、傾斜した上面１１４ａ上を滑り落ちて下流側に送られるようになっている。
【００３９】
カット台１１４の上面１１４ａの水平方向に対する傾斜角度は、５〜４５°が好ましく、１０〜３０°がより好ましい。傾斜角度が前記範囲の下限値以上であれば、裁断後の多孔質炭素基材が滑り落ちやすくなる。傾斜角度が前記範囲の上限値以下であれば、裁断後の急激な滑落、及びそれに伴う多孔質炭素基材端部の損傷等を防ぐことができる。
【００４０】
第１コンベア１１８及び第２コンベア１２０は、多孔質炭素基材ＣＳの裁断後の製品２１０及び多孔質炭素基材の残部２１２を下流側に搬送できるものであればよい。
この例の第１コンベア１１８は、図２に示すように、側面視において、上流側に設けられた回動軸１１８ａを中心として下側に回動するようになっている。
【００４１】
製品回収部１２２は、所望の形状に裁断した枚葉の製品２１０を回収する部分である。製品回収部１２２の態様は、特に限定されず、例えば、梱包材を配置する態様等が挙げられる。
【００４２】
残部回収部１２４は、多孔質炭素基材の残部２１２を回収する部分である。この例の残部回収部１２４は、多孔質炭素基材の残部２１２を巻き取る巻取機である。なお、残部回収部１２４は、巻取機には限定されず、例えば、多孔質炭素基材の残部２１２を振り込み式で回収するものであってもよい。
【００４３】
（裁断方法）
以下、本発明の多孔質炭素基材の裁断方法の一例として、裁断装置１００を用いる方法について説明する。
図１に示すように、基材供給部１１０に設置したロール状物２００からシート状の多孔質炭素基材ＣＳを巻き出し、ニップロール１１２を介してカット台１１４の上面１１４ａへと送る。図１及び図３に示すように、エア吸引機構により上面１１４ａの各エア吸引孔からエアを吸引しつつ、カット台１１４の上面１１４ａに送られてきた多孔質炭素基材ＣＳを裁断機１１６により間欠的に裁断し、複数の枚葉の製品２１０を形成する。裁断時に多孔質炭素基材ＣＳから生じた切粉は、エアの吸引によって各エア吸引孔に吸い込まれて除去されるため、各々の製品２１０から取り除かれる。
【００４４】
カット台１１４において裁断する多孔質炭素基材ＣＳが接する上面１１４ａの吸引仕事率は、５０W〜４００Wが好ましく、１００W〜３５０Wがより好ましく、１５０W〜３００Ｗがさらに好ましい。吸引仕事率が前記範囲の下限値以上であれば、多孔質炭素基材の内部で生じた切粉も吸引除去しやすく、製品に切粉が残存することを抑制しやすい。吸引仕事率が前記範囲の上限値以下であれば、強力な吸引による多孔質炭素基材の破断を防ぐことができる。
【００４５】
裁断装置１００では、カット台１１４の上面１１４ａが傾斜している。そのため、裁断により生じた製品２１０に対応する部分のエアの吸引を停止することで、製品２１０を下流側に引っ張らなくても、製品２１０がカット台１１４の上面１１４ａを滑り落ちて下流側の第１コンベア１１８まで到達する。
【００４６】
裁断後、製品２１０及び多孔質炭素基材の残部２１２を、第１コンベア１１８及び第２コンベア１２０により搬送する。また、図２に示すように、搬送中に第１コンベア１１８を間欠的に回動させることで、多孔質炭素基材の残部２１２から製品２１０を分離して滑り落とし、製品回収部１２２で回収する。多孔質炭素基材の残部２１２は引き続き第２コンベア１２０により搬送し、残部回収部１２４において巻き取って回収する。
【００４７】
以上説明したように、本発明の多孔質炭素基材の裁断方法では、多孔質炭素基材が接する面からエアを吸引するエア吸引機構を有するカット台を用いて、エア吸引機構によりエアを吸引しつつ、カット台上で多孔質炭素基材を裁断する。これにより、裁断時に多孔質炭素基材から切粉が生じても、前記切粉を吸引により除去することができるため、製品に切粉が残存することを抑制できる。
【００４８】
なお、本発明の多孔質炭素基材の裁断方法は、前記した裁断装置１００を用いる方法には限定されない。
本発明の多孔質炭素基材の裁断方法は、エア吸引面が水平になっているカット台を用いて、カット台上で裁断した多孔質炭素基材を引っ張って下流側に送る方法であってもよい。例えば、図４に例示した裁断装置１００Ａを用いる方法であってもよい。図４における図１と同じ部分には同符号を付して説明を省略する。
【００４９】
裁断装置１００Ａは、カット台１１４の代わりにカット台１１４Ａを備える以外は、裁断装置１００と同じである。
カット台１１４Ａは、シート状の多孔質炭素基材ＣＳが接する、エア吸引面である上面１１４ａが水平である以外は、カット台１１４と同じである。
【００５０】
裁断装置１００Ａを用いる場合も、エア吸引機構により上面１１４ａの各エア吸引孔からエアを吸引しつつ、カット台１１４の上面１１４ａに送られてきた多孔質炭素基材ＣＳを裁断機１１６により間欠的に裁断し、複数の枚葉の製品２１０を形成する。裁断時に多孔質炭素基材ＣＳから生じた切粉は、エアの吸引によって各エア吸引孔に吸い込まれて除去されるため、各々の製品２１０から取り除かれる。
【００５１】
裁断装置１００Ａでは、裁断後の多孔質炭素基材の残部２１２を残部回収部１２４により引っ張って巻き取ることにより、製品２１０がカット台１１４の上面１１４ａ上で裁断された部分に嵌まったまま状態で多孔質炭素基材の残部２１２とともに下流側に引っ張られ、第１コンベア１１８まで到達する。
そして、第１コンベア１１８及び第２コンベア１２０により搬送しつつ、第１コンベア１１８を間欠的に回動させて製品２１０を製品回収部１２２で回収し、多孔質炭素基材の残部２１２を残部回収部１２４で回収する。
【００５２】
裁断装置１００及び裁断装置１００Ａを用いる方法は、第１コンベア１１８を回動させることで製品２１０を多孔質炭素基材の残部２１２から分離するものであったが、多孔質炭素基材の残部２１２を引き上げて製品２１０と分離するものであってもよい。
例えば、図５に例示した裁断装置１００Ｂを用いる方法であってもよい。図５における図１と同じ部分には同符号を付して説明を省略する。
【００５３】
裁断装置１００Ｂは、以下に示す態様以外は裁断装置１００と同じである。
２つの第１コンベア１１８及び第２コンベア１２０の代わりに１つのコンベア１２６を備えている。コンベア１２６上から裁断後の多孔質炭素基材の残部２１２を上方に引き上げて巻き取るように残部回収部１２４が備えられている。コンベア１２６の下流側の下方に製品回収部１２２が設けられている。
【００５４】
裁断装置１００Ｂでは、裁断後の製品２１０及び多孔質炭素基材の残部２１２がコンベア１２６に到達し、搬送されている途中のガイドロール１２８の部分で多孔質炭素基材の残部２１２が上方へと引き上げられ、残部回収部１２４で巻き取られて回収される。これにより、コンベア１２６上の製品２１０が多孔質炭素基材の残部２１２から分離され、コンベア１２６の下流側の製品回収部１２２で回収される。
【００５５】
本発明の多孔質炭素基材の裁断方法は、ロール状物から巻き出した長尺のシート状の多孔質炭素基材を裁断する方法には限定されず、枚葉のシート状の多孔質炭素基材をカット台上で所望の形状に裁断する方法であってもよい。
【００５６】
本発明の多孔質炭素基材の裁断方法は、例えば長尺の多孔質炭素基材を長手方向に間隔をあけて、裁断後に多孔質炭素基材の残部が生じないように幅方向に沿って間欠的に裁断する方法であってもよい。この場合には、残部回収部を備えていない裁断装置を使用することができる。
【符号の説明】
【００５７】
１００…裁断装置、１１０…基材供給部、１１２…ニップロール、１１４…カット台、１１４ａ…上面、１１６…裁断機、１１８…第１コンベア、１２０…第２コンベア、１２２…製品回収部、１２４…残部回収部、２００…ロール状物、２１０…製品、２１２…多孔質炭素基材の残部、ＣＳ…多孔質炭素基材。
【図１】
2019167650.tif 000003
【図２】
2019167650.tif 000004
【図３】
2019167650.tif 000005
【図４】
2019167650.tif 000006
【図５】
2019167650.tif 000007